(57)【要約】【課題】グリスの洗浄工程を省略可能な合成樹脂部材のリサイクル方法及びそのリサイクル方法により成型された合成樹脂成型品を提供する。【解決手段】使用済みの事務機器は、回収され（Ｓ１４）、部品毎に分解する（Ｓ１５）。部品に付着したグリスの分子量が５０００未満の場合には（Ｓ１６：ＮＯ）、グリスの洗浄を行う（Ｓ１８）。また、使用されているグリスの分子量が５０００以上の場合に（Ｓ１６：ＹＥＳ）、グリスの付着量が２重量％以上の場合は（Ｓ１７：ＹＥＳ）、グリスの洗浄を行う（Ｓ１８）。具体的には、カバー等の各部品の重さは、設計時に分かっているので、分解した部品毎に重量を測定して、その重さが、設計時の２重量％以上の場合は（Ｓ１７：ＹＥＳ）、グリスの洗浄を行う（Ｓ１８）。【選択図】図１
2010017950.tif 000002
【特許請求の範囲】
【請求項１】
スチレン系合成樹脂を主成分として含有する合成樹脂部材を粉砕する粉砕工程後に、その粉砕工程で粉砕された合成樹脂部材を原材料として合成樹脂部材の成型工程を行う合成樹脂のリサイクル方法であって、
当該合成樹脂部材に付着したグリスの重量が当該合成樹脂部材の２重量％以上の場合には、前記粉砕工程の前に当該グリスの除去を行うグリス除去工程を行い、
当該合成樹脂部材に付着したグリスの重量が当該合成樹脂部材の２重量％未満の場合には、前記グリス除去工程を行わないことを特徴とする合成樹脂部材のリサイクル方法。
【請求項２】
前記グリスの分子量が５０００未満の場合には、前記グリスの付着量にかかわらず前記グリス除去工程を行うことを特徴とする請求項１に記載の合成樹脂部材のリサイクル方法。
【請求項３】
前記構成合成樹脂は、ハイインパクトポリスチレンであることを特徴とする請求項１又は２に記載の合成樹脂部材のリサイクル方法。
【請求項４】
請求項１乃至３の何れかに記載の合成樹脂部材のリサイクル方法により成型された合成樹脂成型品。
【発明の詳細な説明】
【技術分野】
【０００１】
本発明は、合成樹脂部材のリサイクル方法及びそのリサイクル方法により成型された合成樹脂成型品に関する。
【背景技術】
【０００２】
従来、非結晶性（スチレン系／ハイインパクトポリスチレン（以下、「ＨＩＰＳ」という。）樹脂にαオレフィン系グリスを塗布すると、その化学的な影響により、その樹脂の分子結合を切断し、機械的強度の低下をひきおこすことが知られている。このため、一般的に事務機器においてギア等の部品にαオレフィン系グリスを使用する場合、特に製品機能的に重要になる部位に使用される際は、機能に応じた機能評価や、αオレフィン以外の高価なシリコン系グリスを用いる必要があった。製品の使用状態における機能評価の他、試験片を用いて、実際に塗布を行い、一定の時間放置したのちに強度試験を行い、劣化度合の影響を評価する方法がある。しかしながら、いずれにおいても、手間と時間がかかる作業であった。例えば促進試験も行われているが、一例として、２日程度の放置期間の後、破壊試験を行うといった、非常に時間と手間が必要とされていた。
【０００３】
一方、事務機器のＨＩＰＳ樹脂成形部品を粉砕し部品として再利用する際、周りの部品にαオレフィン系のグリスが使用されていたりして、ＨＩＰＳ樹脂と接触する可能性がある場合、αオレフィン系のグリスの影響により機械強度の低下が引き起こされないように、グリスを水などで洗浄・脱水することが行われていた（例えば、特許文献１乃至３参照。）。また、グリスを布などで拭きとったりして、樹脂を再利用することも行われていた。
【特許文献１】特開２００２−３４０８８７号公報
【特許文献２】特開２００３−８９１１６号公報
【特許文献３】特開２００４−３１３８５１号公報
【発明の開示】
【発明が解決しようとする課題】
【０００４】
しかしながら、樹脂成形部品からグリスを洗浄したり、布などで拭きとったりする洗浄工程を行うと、工数が増えて、樹脂部品の再利用にかかる費用が高騰するという問題点があった。
【０００５】
本発明は上記課題を解決するためになされたものであり、使用するグリスに応じて、グリスの洗浄工程を省略可能な合成樹脂部材のリサイクル方法及びそのリサイクル方法により成型された合成樹脂成型品を提供することを目的とする。
【課題を解決するための手段】
【０００６】
上記目的を達成するために、請求項１に係る発明の合成樹脂部材のリサイクル方法は、スチレン系合成樹脂を主成分として含有する合成樹脂部材を粉砕する粉砕工程後に、その粉砕工程で粉砕された合成樹脂部材を原材料として合成樹脂部材の成型工程を行う合成樹脂のリサイクル方法であって、当該合成樹脂部材に付着したグリスの重量が当該合成樹脂部材の２重量％以上の場合には、前記粉砕工程の前に当該グリスの除去を行うグリス除去工程を行い、当該合成樹脂部材に付着したグリスの重量が当該合成樹脂部材の２重量％未満の場合には、前記グリス除去工程を行わないことを特徴とする。
【０００７】
また、請求項２に係る発明の合成樹脂部材のリサイクル方法は、請求項１に記載の発明の構成に加えて、前記グリスの分子量が５０００未満の場合には、前記グリスの付着量にかかわらず前記グリス除去工程を行うことを特徴とする。
【０００８】
また、請求項３に係る発明の合成樹脂部材のリサイクル方法は、請求項１又は２に記載の発明の構成に加え、前記構成合成樹脂は、ハイインパクトポリスチレンであることを特徴とする。
【０００９】
また、請求項４に係る発明の合成樹脂成型品は、請求項１乃至３の何れかに記載の合成樹脂部材のリサイクル方法により成型されたことを特徴とする。
【発明の効果】
【００１０】
請求項１に係る発明の合成樹脂部材のリサイクル方法では、当該合成樹脂部材に付着したグリスの重量が当該合成樹脂部材の２重量％未満の場合には、前記グリス除去工程を行わないので、使用するグリスの量に応じて、グリス除去工程を省略して、合成樹脂部材のリサイクル方法での工数を減らすことができる。
【００１１】
また、請求項２に係る発明の合成樹脂部材のリサイクル方法によれば、グリスの分子量が５０００未満の場合には、グリスの付着量にかかわらずグリス除去工程を行うので、付着したグリスの量の計測が不要になり、合成樹脂部材のリサイクル方法での工数を減らすことができる。
【００１２】
また、請求項３に係る発明の合成樹脂部材のリサイクル方法によれば、請求項１又は２に記載の効果に加えて、合成樹脂がハイインパクトポリスチレンである場合には、αオレフィン系グリスを塗布すると、その化学的な影響により、その樹脂の分子結合を切断し、機械的強度の低下をひきおこすことが知られているが、使用するグリスの量が少なく化学的な影響を受けない場合には、グリス除去工程を省略して、合成樹脂部材のリサイクル方法での工数を減らすことができる。また、グリスの分子量が５０００未満の場合には、化学的な影響を受けるおそれがあるので、グリス除去工程を行うことができる。
【００１３】
また、請求項４に係る発明の合成樹脂部材によれば、請求項１乃至３の何れかに記載の合成樹脂部材のリサイクル方法により成型されるので、請求項１乃至３の何れかに記載の効果を奏することができる。
【発明を実施するための最良の形態】
【００１４】
以下、本発明の一実施の形態である合成樹脂部材のリサイクル方法及びそのリサイクル方法により成型された合成樹脂成型品について図面を参照して説明する。図１は、本実施の形態である合成樹脂部材のリサイクル方法のフローチャートである。
【００１５】
本実施の形態の合成樹脂部材のリサイクル方法及びそのリサイクル方法により成型された合成樹脂成型品では、リサイクルに使用する樹脂部品としては、一例として、プリンタやファクシミリ等の事務機器の合成樹脂製のカバーがあげられる。このカバーは、一例として、ハイインパクトポリスチレン樹脂（以下、「ＨＩＰＳ樹脂」という。）から形成されている。このＨＩＰＳ樹脂は、αオレフィン系グリスを塗布すると、高分子を膨潤させて、分子間の結合を弱める影響により、機械的強度の低下をひきおこすことが知られている。従って、製品設計・製造の段階では、使用する部品毎に材料と使用するグリスの種類等が決められる。そして、事務機器の製造が行われる（Ｓ１１）。
【００１６】
製造された事務機器は、市場に販売される（Ｓ１２）。その後、ユーザにより事務機器が使用される（Ｓ１３）。次いで、故障等で製品寿命が尽きたり、新しい機種への買い換え等が行われると、前記事務機器は、回収される（Ｓ１４）。次いで、回収した事務機器を部品毎に分解する（Ｓ１５）。ここで、まず、部品に付着したグリスの分子量が５０００以上か否かを判断する（Ｓ１６）。各部品に使用されているグリスは、設計段階で決まっているので、対象とする部品により使用されているグリスの種類は判断できる。これは、コンピュータを用いて、事務機器の品番、部品番号を入力すると予め記憶されているデータベースから使用されているグリスの名称と分子量をディスプレイに表示するようにしておけばよい。
【００１７】
使用されているグリスの分子量が５０００未満の場合には（Ｓ１６：ＮＯ）、グリスの洗浄を行う（Ｓ１８）。また、使用されているグリスの分子量が５０００以上の場合に（Ｓ１６：ＹＥＳ）、グリスの付着量が２重量％以上の場合は（Ｓ１７：ＹＥＳ）、グリスの洗浄を行う（Ｓ１８）。具体的には、カバー等の各部品の重さは、設計時に分かっているので、分解した部品毎に重量を測定して、その重さが、設計時の２重量％以上の場合は（Ｓ１７：ＹＥＳ）、グリスの洗浄を行う（Ｓ１８）。
【００１８】
グリスの洗浄後に、洗浄した部品を粉砕する（Ｓ１９）。尚、分解した部品の重さが設計時の２重量％未満の場合は（Ｓ１７：ＮＯ）、グリスの洗浄をせずに部品を粉砕する（Ｓ１９）。その後、再度、部品として成形する（Ｓ２０）。
【００１９】
次に、ケミカルストレスクラック試験の方法について、図２乃至図７を参照して説明する。図２乃至図７は、定歪み法によるケミカルストレスクラック試験の様子を示す斜視図である。図２に示す例では、蒲鉾形状の治具１０の表面の曲率の歪み率が０．４％であり、その表面に試験片２０を挟み込んだ状態を示している。また、図３に示す例では、治具１１の表面の曲率の歪み率が０．６％であり、その表面に試験片２０を挟み込んだ状態を示している。また、図４に示す例では、治具１２の表面の曲率の歪み率が０．８％であり、その表面に試験片２０を挟み込んだ状態を示している。そして、このケミカルストレスクラック試験では、上記の図２乃至図４に示す状態で４８時間放置し、その後グリスを拭き取り各試験片２０の表面を目視で観察して、細かいひび割れ（クレーズ）が生じてないかを判断する。
【００２０】
次いで、上記の試験で割れ（クラック）が生じなかった試験片２０を治具１０〜１２から取り外し、劣化度判定治具に沿わせて曲げて目視で変化を確認する。図５に示す例では、劣化度判定治具１５に試験片２０を沿わせて３％曲げた状態を示しており、図６に示す例では、劣化度判定治具１６に試験片２０を沿わせて４％曲げた状態を示しており、図７に示す例では、劣化度判定治具１７に試験片２０を沿わせて８％曲げた状態を示している。各試験片２０の表面を目視で観察して、細かいひび割れ（クレーズ）が生じてないかを判断する。
【００２１】
次に、図８に示す表を参照して、前記ケミカルストレスクラック試験を行った結果について説明する。図８はケミカルストレスクラック試験の結果示す表である。図８に示す表のケミカルストレスクラック試験では、ＰＳジャパン株式会社製ポリスチレンＨＴ５０（商品名）の試験片に、分子量８５００のグリスＥＭ−Ｄ１１０（商品名）、分子量７４００のグリスＳＫ−６２３（商品名）、分子量５０００のグリス５０００、分子量２５００のグリス２５００、分子量１５００のグリスＹＭ−１０３（商品名）、分子量１５００のグリス１５００、分子量６９０のグリスＥＭ−６０Ｌ（商品名）を各々付着してケミカルストレスクラック試験を行った結果と、ＢＡＳＦ社製ポリスチレン４９５Ｆ（商品名）の試験片に、分子量８５００のグリスＥＭ−Ｄ１１０（商品名）、分子量７４００のグリスＳＫ−６２３（商品名）、分子量５０００のグリス５０００、分子量２５００のグリス２５００、分子量１５００のグリスＹＭ−１０３（商品名）、分子量１５００のグリス１５００、分子量６９０のグリスＥＭ−６０Ｌ（商品名）を各々付着してケミカルストレスクラック試験を行った結果とを示している。この図８に示すように、ＨＴ５０（商品名）及び４９５Ｆ（商品名）に対して、分子量５０００以上のグリス（ＥＭ−Ｄ１１０、ＳＫ−６２３、５０００）を用いた場合には、異常は生じなかった。
【００２２】
また、分子量２５００のグリス２５００、分子量１５００のグリスＹＭ−１０３（商品名）を用いた場合には、細かいひび（クレーズ）が生じた。また、分子量１５００のグリス１５００及び分子量６９０のグリスＥＭ−６０Ｌ（商品名）を用いた場合には、試験片に折れが生じた。
【００２３】
従って、図１に示すフローチャートでは、Ｓ１６において、部品に付着したグリスの分子量が５０００以上か否かで判断しているのである。即ち、グリスの分子量が５０００未満の場合には、クレーズや折れが生じるので、グリスの洗浄を行っているのである。
【００２４】
次に、Ｓ１７で、グリスが部品の設計時の重量の２重量％以上か否かで判断している根拠について、図９及び図１０を参照して説明する。図９は、ＥＭ−Ｄ１１０〜５０００（分子量：８５００〜５０００）を用いた場合のグリスの含有量と強度を示すグラフである。図１０は、２５００〜ＥＭ−６０Ｌ（分子量：２５００〜６９０）を用いた場合のグリスの含有量と強度を示すグラフである。
【００２５】
図９に示す例では、ケミカルストレスクラックの影響はない。そして、分子量が大きいので、グリスが２．０重量％以上ＨＩＰＳ樹脂に混ざると、混練機で混ぜ合わせることができない混錬不可能となり、グリスが２．０％未満の場合には、混錬可能である。従って、付着したグリスが２．０重量％以上の場合には、グリスの洗浄が必要になる。また、グリスの付着が２．０重量％未満の場合には、強度は１０％ダウンの範囲内に収まっていた。
【００２６】
図１０に示す例では、ケミカルストレスクラックの影響がある。２５００〜ＥＭ−６０Ｌ（分子量：２５００〜６９０）のグリスが２．０％重量以上ＨＩＰＳ樹脂に混ざると、強度の１０％以上の低下が見られる。従って、部品に付着したグリスの分子量が５０００以上の場合（Ｓ１６：ＹＥＳ）でも、グリスの付着量が部品の重量の２重量％以上の場合には（Ｓ１７：ＹＥＳ）、グリスの洗浄を行っているのである。
【００２７】
次に、図１１を参照して、ＰＳジャパン株式会社製ポリスチレンＨＴ５０（商品名）の試験片に、分子量８５００のグリスＥＭ−Ｄ１１０（商品名）、分子量７４００のグリスＳＫ−６２３（商品名）、分子量５０００のグリス５０００、分子量２５００のグリス２５００、分子量１５００のグリスＹＭ−１０３（商品名）、分子量６９０のグリスＥＭ−６０Ｌ（商品名）を各々混合して行った曲げ弾性率（ＭＰａ）の試験結果について説明する。図１１は、曲げ弾性率の試験結果を示すグラフである。図１１に示すグラフでは、ハッチングの丸が二軸混合の場合であり、黒丸が一軸混練を行った場合である。また、ＮＧ領域は、強度が１０％以上ダウンする領域である。図１１に示すように、グリスの混合率が２重量％未満であれば、曲げ弾性率が１０％以上ダウンすることがない。従って、図１に示すフローチャートのＳ１７の処理では、グリスの付着量が２重量％以上の場合には（Ｓ１７：ＹＥＳ）、グリスの洗浄を行うようにしている（Ｓ１８）。
【００２８】
次に、図１２を参照して、ＰＳジャパン（株）製ポリスチレンＨＴ５０（商品名）の試験片に、分子量８５００のグリスＥＭ−Ｄ１１０（商品名）、分子量７４００のグリスＳＫ−６２３（商品名）、分子量５０００のグリス５０００、分子量２５００のグリス２５００、分子量１５００のグリスＹＭ−１０３（商品名）、分子量６９０のグリスＥＭ−６０Ｌ（商品名）を各々混合して行った曲げ強度（ＭＰａ）の試験結果について説明する。図１２は、曲げ強度の試験結果を示すグラフである。
【００２９】
図１２に示すグラフでは、ハッチングの丸が二軸混合の場合であり、黒丸が一軸混練を行った場合である。また、ＮＧ領域は、強度が１０％以上ダウンする領域である。図１２に示すように、グリスの混合率が２重量％未満であれば、曲げ強度が１０％以上ダウンすることがない。
【００３０】
従って、図１に示すフローチャートのＳ１７の処理では、グリスの分子量が５０００以上の場合でも（Ｓ１６：ＹＥＳ）、グリスの付着量が部品の重量の２重量％以上の場合には（Ｓ１７：ＹＥＳ）、グリスの洗浄を行うようにしている（Ｓ１８）。
【００３１】
以上説明したように、本実施の形態の合成樹脂部材のリサイクル方法及びそのリサイクル方法により成型された合成樹脂成型品によれば、合成樹脂部材に付着したグリスの重量が当該合成樹脂部材の２重量％未満の場合には、前記グリス除去工程を行わないので、使用するグリスの量に応じて、グリス除去工程を省略して、合成樹脂部材のリサイクル方法での工数を減らすことができる。
【００３２】
また、グリスの分子量が５０００未満の場合には、グリスの付着量にかかわらずグリス除去工程を行うので、付着したグリスの量の計測が不要になり、合成樹脂部材のリサイクル方法での工数を減らすことができる。
【図面の簡単な説明】
【００３３】
【図１】合成樹脂部材のリサイクル方法のフローチャートである。
【図２】定歪み法によるケミカルストレスクラック試験の様子を示す斜視図である。
【図３】定歪み法によるケミカルストレスクラック試験の様子を示す斜視図である。
【図４】定歪み法によるケミカルストレスクラック試験の様子を示す斜視図である。
【図５】定歪み法によるケミカルストレスクラック試験の様子を示す斜視図である。
【図６】定歪み法によるケミカルストレスクラック試験の様子を示す斜視図である。
【図７】定歪み法によるケミカルストレスクラック試験の様子を示す斜視図である。
【図８】ケミカルストレスクラック試験の結果示す表である。
【図９】ＥＭ−Ｄ１１０〜５０００（分子量：８５００〜５０００）を用いた場合のグリスの含有量と強度を示すグラフである。
【図１０】２５００〜ＥＭ−６０Ｌ（分子量：２５００〜６９０）を用いた場合のグリスの含有量と強度を示すグラフである。
【図１１】曲げ弾性率の試験結果を示すグラフである。
【図１２】曲げ強度の試験結果を示すグラフである。
【符号の説明】
【００３４】
１０  治具
１１  治具
１２  治具
１５  劣化度判定治具
１６  劣化度判定治具
１７  劣化度判定治具
２０  試験片
【図１】
2010017950.tif 000003
【図２】
2010017950.tif 000004
【図３】
2010017950.tif 000005
【図４】
2010017950.tif 000006
【図５】
2010017950.tif 000007
【図６】
2010017950.tif 000008
【図７】
2010017950.tif 000009
【図８】
2010017950.tif 000010
【図９】
2010017950.tif 000011
【図１０】
2010017950.tif 000012
【図１１】
2010017950.tif 000013
【図１２】
2010017950.tif 000014